化学的2成分モルタル物質であって、硬化可能な構成要素として、少なくとも1種類のラジカルに硬化可能な不飽和エチレン化合物aを含有する樹脂成分と、この不飽和エチレン化合物aから反応を阻止するよう分離させた状態で配置した硬化剤成分Bとを有し、この硬化剤成分Bは、前記樹脂成分Aにおける樹脂用の硬化剤を含有し、無機質素地にドリル掘削した中途半端にしか清掃していないおよび/または湿った孔における表面の接着力を向上させることができる、該化学的2成分モルタル物質において、前記樹脂成分Aの他の構成要素bとして、メタアクリロキシアルキルシロキサンポリメタアクリロキシアルキルシルセスキオキサンのうち少なくとも一方を、少なくとも1種類0.2~10質量の比率で含有していることを特徴とする化学的2成分モルタル物質。請求項1に記載の化学的2成分モルタル物質において、前記樹脂成分Aは、更なる構成要素bとして、以下の化学式[I]で構成される少なくとも1種類のメタアクリロキシアルキルシロキサンを含み、前記化学式[I]中のRは、以下の化学式[II]で構成される、1個もしくは2個の炭素原子を有する同種または種類の異なるアルキル基、トリメチルシロキシ基、又はメタアクリロキシアルキル基であり、R1は水素原子又はメチル基、nは1~3の値の整数およびmは1~400の値の整数であり、上記の化学式[II]におけるメタクリロキシアルキル基の少なくとも1種類のR基を表すものとしたことを特徴とする化学的2成分モルタル物質。請求項1または2に記載の化学的2成分モルタル物質において、前記樹脂成分Aが、他の構成要素bの代替物として、3メタクリロキシプロピルペンタメチルジシロキサン、13ビス3メタクリロキシプロピルテトラキストリメチルシロキシジシロキサン、13ビス3メタクリロキシプロピルテトラメチルジシロキサン、ポリアクリロキシプロピルメチルシロキサン、モノメタクリロキシプロピル終端ポリジメチルシロキサン、側鎖基としてアクリロキシプロピルを有するジメチルシロキサン共重合体、メタクリロキシプロピルヘプタイソブチルT8シルセスキオキサン、15~20のアクリロキシプロピルメチルシロキサン/80~85のジメチルシロキサン共重合体、側鎖基としてメタクリロキシプロピルを有するジメチルシロキサン共重合体及びメタクリロキシプロピル終端ポリジメチルシロキサンを含むグループから選択した、少なくとも1種類を含有すものとしたことを特徴とする化学的2成分モルタル物質。請求項1~3のいずれか一項に記載の化学的2成分モルタル物質において、前記樹脂成分Aは、ラジカルに硬化可能な前記不飽和エチレン化合物aの代替物として、ヒドロキシブチルビニルエーテル、ジエチレングリコールジビニルエーテル、トリエチレングリコールジビニルエーテル、3アミノプロピルビニルエーテル、tアミルビニルエーテル、ブチルビニルエーテル、シクロヘキサンジメタノールモノビニルエーテル、シクロへキシルビニルエーテル、3ジエチルアミノプロピルビニルエーテル、ジエチレングリコールモノビニルエーテル、ドデシルビニルエーテル、エチレングリコールブチルビニルエーテル、エチレングリコールモノビニルエーテル、2エチルへキシルビニルエーテル、エチルビニルエーテル、ヘキサンジオールモノビニルエーテル、ヒドロキシブチルビニルエーテル、メチルビニルエーテル、オクタデシルビニルエーテル、ポリエチレングリコール520メチルビニルエーテル、トリエチレングリコールメチルビニルエーテル、ブタンジオールジビニルエーテル、シクロヘキサンジメタノールジビニルエーテル、ジエチレングリコールジビニルエーテル、ジプロピレングリコールジビニルエーテル、エチレングリコールジビニルエーテル、ヘキサンジオールジビニルエーテル、ネオペンチルグリコールジビニルエーテル、テトラエチレングリコールジビニルエーテル、トリエチレングリコールジビニルエーテル、トリメチロールプロパントリビニルエーテル、トリプロピレングリコールジビニルエーテル、ペンタエリスリートテトラビニルエーテル、アリルエーテル、ジプロピレングリコールアリルエーテルメタクリレート異性体混合物、ジエチレングリコールモノアリルエーテル、ペンタエリスリートアリルエーテル、トリメチロールプロパンアリルエーテル、トリメチロールプロパンジアリルエーテル、アリルベンジルエーテル、ビスフェノールAジアリルエーテル、アリルブチルエーテル、アリルエチルエーテル、アリルグリシジルエーテル、アリルフェニルエーテル、アリルプロピルエーテル、ポリエピクロルヒドリン共エチレンオキシド共アリルグリシジルエーテル、エチレングリコールモノアリルエーテル、テトラエチレングリコールジアリルエーテル、2~10、好適には、2~4のエトキシル化度でエトキシル化したビスフェノールAジメタクリレート、二官能基、三官能基または多官能基のウレタンメタアクリレートオリゴマー及びこれらの硬化可能な構成要素を含むグループよりなる混合物のから選択した、少なくとも1種類を含有するものとしたことを特徴とする化学的2成分モルタル物質。請求項4に記載の化学的2成分モルタル物質において、前記樹脂成分Aは、ラジカルに硬化可能な不飽和エチレン化合物aとして、2~30のウレタンメタアクリレートの1単位を有する二官能基ウレタンメタアクリレートオリゴマーを含有するものとしたことを特徴とする化学的2成分モルタル物質。請求項1~5のいずれか一項に記載の化学的2成分モルタル物質において、前記樹脂成分Aが、更に他の構成要素cとして以下の代替物、すなわち、ヒドロキシプロピルメタアクリレート、ブタンジオール12ジメタアクリレート、トリメチロールプロパントリメタアクリレート、2エチルへキシルメタアクリレート、フェニルエチルメタアクリレート、テトラヒドロフルフリルメタアクリレート、エチルトリグリコールメタアクリレート、NNジメチルアミノエチルメタアクリレート、NNジメチルアミノメチルメタアクリレート、14ブタンジオールジメタアクリレート、アセトアセトキシエチルメタアクリレート、12エタンジオールジメタアクリレート、イソボニルメタアクリレート、ジエチレングリコールジメタアクリレート、メトキシポリエチレングリコールモノメタアクリレート、トリメチルシクロへキシルメタアクリレート、2ヒドロキシエチルメタアクリレート、ジシクロペンテニロキシエチルメタアクリレート及び/又はトリシクロペンタジエニルジメタアクリレート、ビスフェノールAメタアクリレート、ノボラックエポキシジメタアクリレート、ジ[メタクリロイルマレオイル]トリシクロ521026デカン、ジシクロペンテニロキシエチルクロトネート、3メタクリロイルオキシメチルトリシロ521026デカン、3メチルシクロペンタジエニルメタアクリレートおよび/またはドデシル2メタアクリレートを含むグループから選択した、少なくとも1種類の反応性希釈剤を含有するものとしたことを特徴とする化学的2成分モルタル物質。請求項1~6のいずれか一項に記載の化学的2成分モルタル物質において、前記樹脂成分Aは、前記硬化剤用に促進剤dを含有していることを特徴とする化学的2成分モルタル物質。請求項7に記載の化学的2成分モルタル物質において、前記樹脂成分Aは、前記促進剤dとして、芳香族アミンおよび/またはコバルト塩、マンガン、錫、バナジウムもしくはセリウムを含有していることを特徴とする化学的2成分モルタル物質。請求項8に記載の化学的2成分モルタル物質において、前記樹脂成分Aは、前記促進剤dとして、NNジメチルアニリン、NNジエチルアニリン、NNジイソプロパノールPトルイジン、NNジイソプロピリデンPトルイジン、NNジメチルPトルイジン、NNジエチロールPトルイジン、NNジイソプロピロールmトルイジン、NNビス2ヒドロキシエチルトルイジン、NNビス2ヒドロキシエチルキシリジン、NメチルNヒドロキシエチルPトルイジン、コバルトオクトエート、コバルトナフテネート、バナジウムIVアセチルアセトネート及び/又はバナジウムVアセチルアセトネートを含有していることを特徴とする化学的2成分モルタル物質。請求項1~9のいずれか一項に記載の化学的2成分モルタル物質において、該モルタル物質は、前記樹脂成分Aおよび/または前記硬化剤成分B内に、少なくとも1種類の無機充填剤を含有していることを特徴とする化学的2成分モルタル物質。請求項10に記載の化学的2成分モルタル物質において、前記無機充填剤として、石英、ガラス、コランダム、陶磁器、せっ火へんに石器、重晶石、軽晶石、石膏、滑石および/または砂粒状、粉末状もしくは整形した形成体とした石灰質を含有するものとし、好適には、整形した形成体としては、繊維状または球状の形成体としたことを特徴とする化学的2成分モルタル物質。請求項1~11のいずれか一項に記載のモルタル物質において、前記樹脂成分Aにおける樹脂を硬化させる前記硬化剤成分Bは、少なくとも1種類の有機過酸化物、好適には、ジベンゾイルペルオキシド、メチルエチルケトンペルオキシド、tertブチルペルベンゾアート、シクロヘキサノンペルオキシド、ラウリルペルオキシド、クメンヒドロペルオキシド及び/又はtertブチルペロキシ2ヘキサノエートのうち少なくとも1種類を含有するものとしたことを特徴とする化学的2成分モルタル物質。請求項1~12のいずれか一項に記載の化学的2成分モルタル物質において、前記樹脂成分Aは、前記樹脂の他に、液圧により凝結可能又は重縮合可能な無機化合物を含有し、前記硬化剤成分Bは、前記硬化剤の他に、更に水を含有するものとしたことを特徴とする化学的2成分モルタル物質。請求項1~13のいずれか一項に記載の化学的2成分モルタル物質を収容する、パトローネ、カートリッジ又はフォイル袋体であって、互いに分離した2個以上のチャンバを有し、これらチャンバ内に前記樹脂成分Aまたは前記硬化剤成分Bを、互いに反応するのを阻止するよう分離した状態で配置することを特徴とするパトローネ、カートリッジ又はフォイル袋体。請求項1~13のいずれか一項に記載の化学的2成分モルタル物質を、ネジ付アンカーロッド、鉄筋、ネジ付スリーブ及びネジを、無機質素地にドリル掘削した孔内に化学的に固定するために使用することを特徴とする化学的2成分モルタル物質の使用方法。従来技術では認識されることがなかった、化学的モルタル物質による支持特性に対して大きな影響を及ぼす他の要因が、掘削した孔における清掃の品質および無機質素地の湿度にあることが明らかになった。すなわち、湿った孔、および掘削屑を十分に吸引除去していない孔内では、モルタル物質による支持特性が大幅に減少し、荷重能力の低下が現れる。従来技術では、上述の欠点を克服するために、一方で、より念入りに掘削孔を清掃し、他方で、掘削した孔内を乾燥状態にすることに留意してきた。これは湿った孔では、荷重能力が減少するからである。本発明の課題は、化学的2成分モルタル物質であって、硬化可能な構成要素として、少なくとも1種類のラジカルに硬化可能な不飽和エチレン化合物aを含有する樹脂成分Aと、この不飽和エチレン化合物aから反応を阻止するよう分離させた状態で配置した硬化剤成分Bとを有し、この硬化剤成分Bは、樹脂成分Aにおける樹脂用の硬化剤を含有し、無機質素地、例えばコンクリートにドリル掘削し、中途半端にしか清掃していないおよび/または湿った孔における表面の接着力を向上させることができる、該化学的2成分モルタル物質を提案することにある。予想外にも、上述の課題は、樹脂成分に他の構成要素として、メタクリルオキシアルキルトリアルコキシシランおよびポリメタクリロキシアルキルシルセスキオキサンのうちの少なくとも一方を混合することによって解決することを本発明者は見出した。上述した種類の2成分モルタル物質を所定量使用した場合の構造部分の荷重支持能力は、乾燥しており清掃したドリル掘削による孔のみならず、中途半端にしか清掃していないおよび/または湿った孔においても、明らかに高まる。硬化剤成分は、通常硬化剤として使用する過酸化物に対する粘液化媒体としての水を含有しているので、中途半端にしか清掃していないドリル掘削孔における荷重能力の向上は、極めて予想外である。メタクリルオキシアルキルトリアルコキシシランおよびポリメタクリロキシアルキルシルセスキオキサンのうち少なくとも一方の少なくとも1種類を使用することにより、水が存在し、中途半端にしか清掃していないおよび/または湿ったドリル掘削による孔における荷重支持能力は、乾燥しておりかつ清掃した孔内の荷重支持能力に比べて、大幅に減少することはない。独立請求項に本発明による化学的2成分モルタル物質を記載する。従属請求項には、このようなモルタル物質の好適な実施形態、および無機質素地好適にはコンクリートにドリル掘削した孔内に、ネジ付アンカーロッド、鉄筋、ネジ付スリーブおよびネジを、化学的に固定させる2成分モルタル物質の使用方法を記載する。本発明は、化学的2成分モルタル物質であって、硬化可能な構成要素として、少なくとも1種類のラジカルに硬化可能な不飽和エチレン化合物aを含有する樹脂成分Aと、この不飽和エチレン化合物aから反応を阻止するよう分離させた状態で配置した硬化剤成分Bとを有し、この硬化剤成分Bは、樹脂成分Aにおける樹脂用の硬化剤を含有しており、無機質素地、例えばコンクリートにドリル掘削し、中途半端にしか清掃していないおよび/または湿った孔内における表面の接着力を向上させる、該化学的2成分モルタル剤において、樹脂成分Aの他の構成要素bとして、メタアクリロキシアルキルシロキサンおよびポリメタアクリロキシアルキルシルセスキオキサンのうち少なくとも一方を少なくとも1種類、0.2~10質量、好適には、2~5質量、更に好適には、3~4質量の比率で含有することを特徴とする。好適には、樹脂成分Aは、更なる構成要素bとして、以下の化学式[I]で構成される少なくとも1種類のメタアクリロキシアルキルシロキサンを含有する。上記の化学式[I]中のRは、以下の化学式[II]で構成される、1個もしくは2個の炭素原子を有する同種、または種類の異なるアルキル基、トリメチルシロキシ基、またはメタアクリロキシアルキル基である。R1は、水素原子またはメチル基、nは1~3の値の整数、およびmは1~400の値の整数であり、上記の化学式[II]におけるメタクリロキシアルキル基の少なくとも1種類のR基を表す。構成要素bとして特に好適な代替物は、3メタクリロキシプロピルペンタメチルジシロキサン、13ビス3メタクリロキシプロピルテトラキストリメチルシロキシジシロキサン、133メタクリロキシプロピルテトラメチルジシロキサン、ポリアクリロキシプロピルメチルシロキサン好適には、モル質量3000~6000および粘度50~125cSt、モノメタクリロキシプロピル終端ポリジメチルシロキサンモル質量600~12000および粘度6~250cSt、好適には、モル質量800~1200および粘度10cSt、側鎖基としてアクリロキシプロピルを有するジメチルシロキサン共重合体、メタクリロキシプロピルヘプタイソブチルT8シルセスキオキサン、15~20のアクリロキシプロピルメチルシロキサン/80~85のジメチルシロキサン共重合体、側鎖基としてメタクリロキシプロピルを有するジメチルシロキサン共重合体好適には、モル質量500~700およびメタクリロキシプロピル終端ポリジメチルシロキサンモル質量550~30000および粘度3~1150cStを含むグループがある。好適な一実施形態によれば、樹脂成分Aは、ラジカルに硬化可能な不飽和エチレン化合物aとして、以下に列記する代替物のうち、少なくとも1種類を含有する。すなわち、ヒドロキシブチルビニルエーテル、ジエチレングリコールジビニルエーテル、トリエチレングリコールジビニルエーテル、3アミノプロピルビニルエーテル、tアミルビニルエーテル、ブチルビニルエーテル、シクロヘキサンジメタノールモノビニルエーテル、シクロへキシルビニルエーテル、3ジエチルアミノプロピルビニルエーテル、ジエチレングリコールモノビニルエーテル、ドデシルビニルエーテル、エチレングリコールブチルビニルエーテル、エチレングリコールモノビニルエーテル、2エチルへキシルビニルエーテル、エチルビニルエーテル、ヘキサンジオールモノビニルエーテル、ヒドロキシブチルビニルエーテル、メチルビニルエーテル、オクタデシルビニルエーテル、ポリエチレングリコール520メチルビニルエーテル、トリエチレングリコールメチルビニルエーテル、ブタンジオールジビニルエーテル、シクロヘキサンジメタノールジビニルエーテル、ジエチレングリコールジビニルエーテル、ジプロピレングリコールジビニルエーテル、エチレングリコールジビニルエーテル、ヘキサンジオールジビニルエーテル、ネオペンチルグリコールジビニルエーテル、テトラエチレングリコールジビニルエーテル、トリエチレングリコールジビニルエーテル、トリメチロールプロパントリビニルエーテル、トリプロピレングリコールジビニルエーテル、ペンタエリスリートテトラビニルエーテル、アリルエーテル、ジプロピレングリコールアリルエーテルメタクリレート異性体混合物、ジエチレングリコールモノアリルエーテル、ペンタエリスリートアリルエーテル、トリメチロールプロパンアリルエーテル、トリメチロールプロパンジアリルエーテル、アリルベンジルエーテル、ビスフェノールAジアリルエーテル、アリルブチルエーテル、アリルエチルエーテル、アリルグリシジルエーテル、アリルフェニルエーテル、アリルプロピルエーテル、ポリエピクロルヒドリン共エチレンオキシド共アリルグリシジルエーテル、エチレングリコールモノアリルエーテル、テトラエチレングリコールジアリルエーテル、2~10、好適には、2~4のエトキシル化度でエトキシル化したビスフェノールAジメタクリレート、二官能基、三官能基または多官能基のウレタンメタアクリレートオリゴマーおよびこれらの硬化可能な構成要素を含むグループよりなる混合物のうち、少なくとも1種類を含有する。ラジカルに硬化可能な不飽和エチレン化合物aとして、2~30、好適には、5~15のウレタンメタアクリレートを1単位有する二官能基ウレタンメタアクリレートオリゴマーが特に好適である。本発明の好適な一実施形態によれば、樹脂成分Aは、更に他の構成要素cとして、以下に列記する化合物を含むグループから選択した、少なくとも1種類の反応性希釈剤含有する。すなわち、ヒドロキシプロピルメタアクリレート、ブタンジオール12ジメタアクリレート、トリメチロールプロパントリメタアクリレート、2エチルへキシルメタアクリレート、フェニルエチルメタアクリレート、テトラヒドロフルフリルメタアクリレート、エチルトリグリコールメタアクリレート、NNジメチルアミノエチルメタアクリレート、NNジメチルアミノメチルメタアクリレート、14ブタンジオールジメタアクリレート、アセトアセトキシエチルメタアクリレート、12エタンジオールジメタアクリレート、イソボニルメタアクリレート、ジエチレングリコールジメタアクリレート、メトキシポリエチレングリコールモノメタアクリレート、トリメチルシクロへキシルメタアクリレート、2ヒドロキシエチルメタアクリレート、ジシクロペンテニロキシエチルメタアクリレート、トリシクロペンタジエニルジメタアクリレート、ビスフェノールAメタアクリレート、ノボラックエポキシジメタアクリレート、ジ[メタクリロイルマレオイル]トリシクロ521026デカン、ジシクロペンテニロキシエチルクロトネート、3メタアクリロイルオキシメチルトリシロ521026デカン、3メチルシクロペンタジエニルメタアクリレート、イソボニルメタアクリレートおよび/またはドデシル2メタアクリレートを含むグループである。反応性希釈剤Cは、コモノマーとして機能し、無機質素地または固定すべき構造部分の表面における、硬化したモルタル物質の接着力を更に一層向上させる。本願明細書で使用する用語メタアクリ...および...メタアクリ...は、メタクリ...、アクリ...、...メタク...のみならず、...アクリ...化合物をも含むことを意味する。本発明による他の好適な一実施形態によれば、樹脂成分Aは、硬化剤用に促進剤dを含有し、好適には、該促進剤は、芳香族アミンおよび/またはコバルト塩、マンガン、錫、バナジウムもしくはセリウムから成る。促進剤dとしては、特に以下の化合物が好適である。すなわち、NNジメチルアニリン、NNジエチルアニリン、NNジイソプロパノールPトルイジン、NNジイソプロピリデンPトルイジン、NNジメチルPトルイジン、NNジエチロールPトルイジン、NNジイソプロピロールmトルイジン、NNビス2ヒドロキシエチルトルイジン、NNビス2ヒドロキシエチルキシリジン、NメチルNヒドロキシエチルPトルイジン、コバルトオクトエート、コバルトナフテネート、バナジウムIVアセチルアセトネートおよび/またはバナジウムVアセチルアセトネートである。樹脂成分Aは、さらに、一般的には重合抑止剤を含有することができ、この重合抑止剤としては、例えばメチルヒドロキノン、ヒドロキノン、カテコール、ヒドロキノンモノメチルエーテル、モノtブチルヒドロキノン、25ジtブチルヒドロキノン、Pベンゾキノン、25ジフェニルPベンゾキノン、ピクリン酸、フェノチアジン、tブチルカテコール、2ブチル4ヒドロキシアニソールおよび26ジtブチルpクレゾールがある。本発明による化学的2成分モルタル物質は、この種の製造物同様、樹脂成分Aおよび/または硬化剤成分B内に、少なくとも1種類の無機充填剤を含有し、この無機充填剤としては、石英、ガラス、コランダム、陶磁器、せっ火へんに石器、重晶石、軽晶石、石膏、滑石および/または砂粒状、粉末状もしくは整形した形成体の形式とした石灰質があり、整形した形成体としては、好適には、繊維状または球状の形成体がある。本発明による化学的2成分モルタル物質における、樹脂成分の樹脂を硬化させる硬化剤成分Bの硬化剤は、好適には、少なくとも1種類の有機過酸化物を含む。好適な有機過酸化物としては、ジベンゾイルペルオキシド、メチルエチルケトンペルオキシド、tertブチルペルベンゾアート、シクロヘキサノンペルオキシド、ラウリルペルオキシド、クメンヒドロペルオキシドおよび/またはtertブチルペロキシ2ヘキサノエートがある。好適には、これら過酸化物は、特に増粘剤としての水の添加により粘液化される。また、この種の製造物は当業者にとって既知であり、市場で入手可能である。本発明によるさらに他の好適な一実施形態によれば、樹脂成分Aは、樹脂の他に液圧によって凝結可能または重縮合可能な無機化合物を含有する。この無機化合物としては、酸化鉄を含まない、または酸化鉄が少ないセメントが好適であり、例えば、アルミナセメントおよび/または石膏がある。この場合、硬化剤成分Bは、硬化剤および粘液化に必要な水の他に、液圧によって凝結可能または重縮合可能な無機化合物を硬化させるため、水を付加的に含有する。好適には、本発明による2成分モルタル剤は、パトローネ、カートリッジまたはフォイル袋体に充填する。これら容器は、互いに分離している2個以上のチャンバを有し、これら複数個のチャンバ内に上述した種類の樹脂成分Aまたは硬化剤成分Bを、実施形態に応じて使用する他の構成要素と併せて、互いに反応するのを阻止するよう分離した状態で配置する。予想外にも、本発明による化学的2成分モルタル剤を所定量で使用する場合、体系的システム性能が向上し、特に体系的堅牢性を高めることが可能であることが判明した。すなわち、得られる大きな荷重支持能力が、無機質素地内にドリル掘削した孔のうち、湿ったおよび/または中途半端にしか清掃していない孔においても維持することができる。中途半端にしか清掃していないおよび/または湿った孔において、荷重支持能力を向上させることが可能となることは予期していなかったことであり、本発明による硬化剤成分の硬化剤すなわち、上述した有機過酸化物は、好適には水で粘液化するという事実を考慮した場合、更に一層水を添加することによって、孔の表面に対する接着力が向上することは、特に予想外の結果である。本発明は、さらに、ネジ付アンカーロッド、鉄筋、ネジ付スリーブおよびネジ等の構造部分を、好適にはコンクリートから成る無機質素地に化学的に固定させるための、化学的2成分モルタル剤の使用方法にも関する。以下、本発明を、これに限定するものではない例示的な実施例をより詳細に記述する。ウレタンメタクリレートオリゴマーをベースとする2成分モルタル物質この実施例では、まず、化学的2成分モルタル物質の樹脂成分Aを、以下の工程で製造する。すなわち、以下の表1に記載の樹脂比較用の樹脂UMAREFおよび本発明によるUMA4樹脂39.3gを、真空状態にある溶解器内において、37.2gの石英砂例えば、S32、20.5gのアルミナセメントおよび3gの疎水性の発熱性珪酸と混合することによって、気泡を含まない均質な泥膏状物質を得る。比較用の樹脂UMAREFは、シロキサンを含有していないが、UMA4樹脂は、本発明による構成要素bを、それぞれ4.0質量の割合で含有する。すなわち、UMA4樹脂は、それぞれ、以下のメタクリロキシアルキルシロキサンのうち1つを含む。シロキサン13メタクリロキシプロピルペンタメチルジシロキサンシロキサン213ビス3メタクリロキシプロピルテトラキストリメチルシロキシジシロキサンシロキサン3ポリアクリロキシプロピルメチルシロキサンモル質量3000~6000;粘度50~125cStシロキサン4モノメタクリロキシプロピル終端ポリジメチルシロキサンモル質量800~1200;粘度10cStシロキサン513ビス3メタクリロキシプロピルテトラメチルジシロキサン上述の方法により得ることができた樹脂成分Aを、それぞれカートリッジに充填する。2成分モルタル物質の硬化剤成分Bとしては、64質量の石英粉末および発熱性珪酸の混合物から成る充填剤、12.4質量のベンゾイルペロキシドおよび残量割合部分としての水を含有し、かつ第2カートリッジに充填する、ベンゾイルペルオキシド懸濁水溶液を使用する。所定量で、樹脂成分Aおよび硬化剤成分Bを、カートリッジから押出し、静的ミキサによって混合する。これにより、これら2成分の反応が、反応樹脂およびセメントの硬化によって生じる。この反応した物質をドリル掘削した孔内に注入し、この後、固定すべき構造部分を孔内に挿入および調整する。上記の2成分モルタル物質によって得られる荷重支持能力の測定に際しては、高強度のネジ付アンカーロッドM12を使用する。このネジ付アンカーロッドは、直径14mmの、深さ72mmのドリル掘削した孔内に、本発明による2成分モルタル物質により固定される。平均破壊荷重の測定は、室温で1時間硬化させた後に実施する。その際、モルタル物質で堅固に固定されたネジ付アンカーロッドを、中心部から抜き出すことにより、計5本のアンカーロッドにおける平均破壊荷重を測定する。検査を行った掘削孔の詳細は以下の通りである。1乾燥したコンクリート比較用の樹脂:乾燥、清掃した掘削孔掘削屑の吸引3回のブラッシングブラッシング屑吸引、ネジ付アンカーロッドの設置、および室温で硬化。2.湿った掘削孔本発明による樹脂:中途半端にしか清掃しておらず、かつ湿った掘削孔Putzi※操作1回のブラッシングPutzi※操作、ネジ付アンカーロッドの設置および室温で硬化。※Putzi=自転車の空気入れに類似した、掘削屑の吹き飛ばしに使用する装置。以下、乾燥した掘削孔完全に清掃および中途半端にしか清掃しておらず、かつ湿った掘削孔に関し、実施例1に記載したモルタル剤調合物質を使用することによって得られた結合力を、表2に示す。上記の表2から明らかな通り、本発明による2成分モルタル物質は、乾燥かつ十分に清掃したコンクリートに対するアンカーロッドの接着力を向上させるのみならず、中途半端にしかしておらずかつ湿った掘削孔内での使用においても、荷重支持能力の減少を大幅に抑えることができる。